(57)【特許請求の範囲】
【請求項１】
プロピレン重合体(ａ１)に無機化合物粉末(ａ２)を添加してなるプロピレン重合体組成物（Ａ）から得られる二軸延伸ポリプロピレンフィルム基材層の片面に、プロピレン系重合体(ｂ１)が８０〜５５質量％、高密度ポリエチレン（ｂ２）が５〜２５質量％及び低密度ポリエチレン（ｂ３）が１５〜４０質量％（ｂ１＋ｂ２＋ｂ３＝１００質量％）の範囲にあるエチレン系重合体組成物（Ｂ）から得られる表面層が形成された二軸延伸ポリプロピレン積層フィルムからなることを特徴とする電子写真用記録シート。
【請求項２】
二軸延伸ポリプロピレン積層フィルムが、表面層の表面粗さ（三次元中心面平均粗さ；ＳＲａ）が０．２〜０．６μｍ及び光沢度が７〜６０％の範囲にあり、且つ二軸延伸ポリプロピレン積層フィルムの光線透過率が１０〜５５％及び密度が０．５０〜０．９０ｇ／ｃｍ３の範囲にある請求項１記載の電子写真用記録シート。
【請求項３】
プロピレン系重合体(ｂ１)が、プロピレン単独重合体（ｂ１−１）とプロピレン／αオレフィンランダム共重合体（ｂ１−２）を含んでなる請求項１又は２に記載の電子写真用記録シート。
【請求項４】
紙基材の少なくとも片面に請求項１〜３のいずれか１項に記載の二軸延伸ポリプロピレン積層フィルムが貼合されてなる電子写真用記録シート。
【発明の詳細な説明】
【技術分野】
【０００１】
本発明は、電子写真用記録シートに関するものであって、とくに、プリンター走行性、
耐折り割れ性、耐水性及び画質などに優れた二軸延伸ポリプロピレン積層フィルムからな
る電子写真用記録シートに関する。
【背景技術】
【０００２】
複写、印刷技術の一つとして、電子写真技術が広く普及している。かかる技術は、感光
ドラム上に形成された静電的な潜像（静電潜像）に電荷を帯びたトナー粉体で、静電潜像
に対応した像を形成させ、形成させたトナー像をそのまま普通紙などの記録シート上に転
写し、熱等で定着させる技術である。感光ドラム上に静電潜像を形成させる主な方法とし
て、文書などの被写体像に応じた電荷を感光ドラムに帯びさせ感光ドラム上に静電潜像を
形成させる所謂普通紙複写方式（ＰＰＣ）、電子化された被写体像若しくは被写体像を電
子化した後、かかる電子データ（電子信号）をポリゴン・ミラー（回転多面鏡）を用いて
レーザー光を走査しながら電子信号に従ってレーザー光をオン・オフさせて感光ドラム上
に静電潜像を形成させる所謂レーザービームプリンター方式（ＬＢＰ）が使用されている
。中でも、レーザービームプリンターはＰＯＤ（Ｐｒｉｎｔ  Ｏｎ  Ｄｅｍａｎｄ）機と
して注目されている。
【０００３】
電子写真用記録シートとしては、一般的には広く紙が使用されているが、屋外宣伝用ポ
スター、飲食店のメニュー、スーパー、コンビニエンスストアあるいは量販店などにおけ
るＰＯＰ用などには耐水性が要求されることから、紙基材の両面に１以上の熱可塑性樹脂
層を形成し、少なくとも一方の面の最外層をポリメチルペンテンからなる層を積層した積
層耐水紙（特許文献１）あるいは炭酸カルシウム及び高密度ポリエチレンなどを含むプロ
ピレン単独重合体を主体とする樹脂組成物から得られる二軸延伸積層シートからなる電子
写真用記録シート（特許文献２）などが提案され、かかる電子写真用記録シート等は耐水
性に優れると記載されている。
しかしながら、最外層に熱可塑性樹脂を押出ラミネートしてなる積層耐水紙は多孔質か
らなるクッション層を有せず、また、プロピレン単独重合体を主体とする樹脂組成物から
なる表面層を有する電子写真用記録シートはトナー粉体の密着性が充分ではない。
【０００４】
【特許文献１】特開２００５−８８５７３号公報（請求項１）
【特許文献２】特開２００２−６２６７８号公報（実施例）
【発明の開示】
【発明が解決しようとする課題】
【０００５】
そこで本発明は、プリンター走行性、耐折り割れ性、耐水性及び画質などに優れ、且つ
紙ライクの風合いを有する二軸延伸ポリプロピレン積層フィルムからなる電子写真用記録
シートを得ることを目的とした。
【課題を解決するための手段】
【０００６】
本発明は、プロピレン重合体(ａ１)に無機化合物粉末(ａ２)を添加してなるプロピレン重合体組成物（Ａ）から得られる二軸延伸ポリプロピレンフィルム基材層の片面に、プロピレン系重合体(ｂ１)が８０〜５５質量％、高密度ポリエチレン（ｂ２）が５〜２５質量％及び低密度ポリエチレン（ｂ３）が１５〜４０質量％（ｂ１＋ｂ２＋ｂ３＝１００質量％）の範囲にあるエチレン系重合体組成物（Ｂ）から得られる表面層が形成された二軸延伸ポリプロピレン積層フィルムからなることを特徴とする電子写真用記録シートを提供するものである。
また、本発明は、上記発明における好ましい態様として、二軸延伸ポリプロピレン積層フィルムが、表面層の表面粗さ（三次元中心面平均粗さ；ＳＲａ）が０．２〜０．６μｍ及び光沢度が７〜６０％の範囲にあり、且つ二軸延伸ポリプロピレン積層フィルムの光線透過率が１０〜５５％及び密度が０．５０〜０．９０ｇ／ｃｍ３の範囲にあること、プロピレン系重合体(ｂ１)が、プロピレン単独重合体（ｂ１−１）とプロピレン／αオレフィンランダム共重合体（ｂ１−２）を含んでなることを特徴とする電子写真用記録シートを提供し、かつ、上記電子写真用記録シートが紙基材の少なくとも片面に貼合されてなる電子写真用記録シートを提供するものである。
【発明の効果】
【０００７】
本発明の二軸延伸ポリプロピレン積層フィルムからなる電子写真用記録シートは、プリ
ンター走行性、耐折り割れ性、耐水性及び画質などに優れる。
【発明を実施するための最良の形態】
【０００８】
本発明についてさらに詳細に説明する。
［プロピレン重合体組成物（Ａ）］                                              
本発明に係るプロピレン重合体組成物（Ａ）は、後述するプロピレン重合体（ａ１）に
無機化合物粉末（ａ２）を添加してなる組成物であり、これを二軸延伸することにより二
軸延伸ポリプロピレンフィルム基材層となるものである。
プロピレン重合体（ａ１）に対するプロピレン重合体組成物（Ａ）中の無機化合物粉末
（ａ２）の添加量は、無機化合物の種類、ならびに得られる二軸延伸ポリプロピレン積層
フィルムの曇り度、全光線透過率及び密度をどの程度に設定するかによって異なるが、通
常、１．５〜３０質量％、好ましくは３〜２５質量％程度が採択される。
この無機化合物粉末（ａ２）をプロピレン重合体（ａ１）に添加することにより、二軸
延伸ポリプロピレンフィルム基材層の隠蔽性、密度、曇り度、クッション性及び全光線透
過率を適度なものに調整することが出来る。
【０００９】
とくに無機化合物粉末（ａ２）として炭酸カルシウム、より好ましくは酸化チタンを併
用することにより、密度が０．５０〜０．９０ｇ／ｃｍ3 、より好ましくは０．５５〜０
．８５ｇ／ｃｍ3 、曇り度が９０％以上、好ましくは９１〜９５％で、光線透過率が１０
〜５５％、好ましくは１０〜２７％の二軸延伸ポリプロピレン積層フィルムが得られる。
本発明に係るプロピレン系重合体組成物（Ａ）には、無機化合物粉末（ａ２）に加えて
、耐熱安定剤、耐候安定剤、紫外線吸収剤、滑剤、スリップ剤、核剤、ブロッキング防止
剤、帯電防止剤、防曇剤、顔料、染料等の通常ポリオレフィンに添加されることが知られ
ている各種添加剤を、本発明の目的を損なわない範囲で添加してもよい。
【００１０】
本発明に係るプロピレン系重合体組成物（Ａ）には、帯電防止剤を添加しておくことが
好ましい。かかる帯電防止剤としては、種々公知の帯電防止剤、例えば、
アルキルジエタノールアミン、アルキルジエタノールアミド、アルキルジエタノールア
ミン脂肪酸エステルなどのアルキルアミン及びその誘導体；
ラウリルアルコール、ミリスチルアルコール、セチルアルコール、セトステアリルアル
コール、ステアリルアルコール若しくはベヘニルアルコールなどの炭素数８〜１８の高級
アルコール；
パルミチン酸、ステアリン酸、オレイン酸、リノール酸若しくはリノレン酸などの炭素
数８〜２４の高級脂肪酸のグリセリンエステル類；
グリセリン、エチレングリコール、プロピレングリコール若しくはペンタエリスリトー
ルなどの多価アルコールの部分的脂肪酸エステル；
下記、非イオン性界面活性剤、カチオン性界面活性剤、アニオン性界面活性剤及び両性
界面活性剤などの界面活性剤；
【００１１】
〔非イオン性界面活性剤〕
前記高級アルコール、高級脂肪酸（炭素数８〜２４）または高級アルキルアミン（炭素
数８〜２４）のエチレンオキサイド付加物（数平均分子量１５０〜２００，０００）：グ
リコールのエチレンオキサイド付加物であるポリアルキレングリコール（数平均分子量１
５０〜６，０００）の高級脂肪酸エステル：エチレングリコール、プロピレングリコール、グリセリン、ペンタエリスリトール及びソルビタンなどの炭素数２〜１８の２価〜８価またはそれ以上の多価アルコール、高級脂肪酸エステルのエチレンオキサイド付加物（数平均分子量２５０〜３０，０００）：高級脂肪酸アミドのエチレンオキサイド付加物（数平均分子量２００〜３０，０００）及び多価アルコールアルキル（炭素数３〜６０）エーテルのエチレンオキサイド付加物（数平均分子量１２０〜３０，０００）などのエチレンオキサイド付加型非イオン性界面活性剤：
多価アルコールの脂肪酸（炭素数３〜６０）エステル、多価アルコールのアルキル（炭
素数３〜６０）エーテル：
脂肪酸（炭素数３〜６０）アルカノールアミドなどの多価アルコ−ル（炭素数３〜６０
）型非イオン性界面活性剤；
【００１２】
〔アニオン性界面活性剤〕
パルミチン酸、ステアリン酸、オレイン酸、リノール酸若しくはリノレン酸などの炭素
数８〜２４の飽和または不飽和脂肪酸及びエーテルカルボン酸などの高級脂肪酸またはア
ルカリ金属塩、アルカリ土類金属塩、アンモニウム塩、アルキルアミン（炭素数１〜２０
）塩及びアルカノールアミン（炭素数２〜１２、例えばモノ−、ジ−及びトリエタノール
アミン）塩などの塩：
前記高級アルコールの硫酸エステル塩及び前記高級アルコールのエチレンオキサイド（
１〜１０モル）付加物の硫酸エステル塩などの高級アルキルエーテル硫酸エステル塩など
の硫酸エステル塩：
ドデシルベンゼンスルホン酸ナトリウムなどのアルキルベンゼンスルホン酸塩、アルキ
ルスルホン酸塩、アルキルナフタレンスルホン酸塩、スルホコハク酸ジアルキルエステル
型、ハイドロカーボン（例えばアルカン、α−オレフィン）スルホン酸塩及びイゲポンＴ
型などの炭素数１０〜２０スルホン酸塩：
前記高級アルコールエチレンオキサイド付加物リン酸エステル塩及びアルキル（炭素数
４〜６０）フェノールエチレンオキサイド付加物リン酸エステル塩などのリン酸エステル
塩；
【００１３】
〔カチオン性界面活性剤〕
ラウリルトリメチルアンモニウムクロライド、ジデシルジメチルアンモニウムクロライ
ド、ジオクチルジメチルアンモニウムブロマイド及びステアリルトリメチルアンモニウム
ブロマイドなどの炭素数４〜１００のテトラアルキルアンモニウム塩、ラウリルジメチル
ベンジルアンモニウムクロライド（塩化ベンザルコニウム）などの炭素数３〜８０トリア
ルキルベンジルアンモニウム塩、セチルピリジニウムクロライドなどの炭素数２〜６０の
アルキルピリジニウム塩、ポリオキシエチレン・トリメチルアンモニウムクロライドなど
の炭素数２〜４のポリオキシアルキレン・トリアルキルアンモニウム塩及びステアラミド
エチルジエチルメチルアンモニウム・メトサルフェートなどのサパミン型第４級アンモニ
ウム塩などの第４級アンモニウム塩型カチオン性界面活性剤：
ラウリルアミン、ステアリルアミン、セチルアミン、硬化牛脂アミン及びロジンアミン
などの炭素数１２〜６０の高級脂肪族アミンの塩酸、硫酸、硝酸及びリン酸などの無機酸
塩または酢酸、プロピオン酸、ラウリル酸、オレイン酸、安息香酸、コハク酸、アジピン
酸及びアゼライン酸などの炭素数２〜２２の有機酸塩、炭素数１〜３０の脂肪族アミンの
エチレンオキサイド付加物などの無機酸塩または有機酸塩及びトリエタノールアミンモノ
ステアレート及びステアラミドエチルジエチルメチルエタノールアミンなどの炭素数３〜
３０の３級アミンの無機酸塩または有機酸塩などのアミン塩型カチオン性界面活性剤；
【００１４】
〔両性界面活性剤〕
炭素数８〜２４の高級アルキルアミンのプロピオン酸ナトリウムなどのアミノ酸型両性
界面活性剤：
炭素数１２〜１８のアルキル・ジメチルベタインなどのベタイン型両性界面活性剤：
炭素数８〜２４の高級アルキルアミンの硫酸エステルナトリウム塩及びヒドロキシエチ
ルイミダゾリン硫酸エステルナトリウム塩などの硫酸エステル塩型両性界面活性剤：
ペンタデシルスルホタウリン及びイミダゾリンスルホン酸などのスルホン酸塩型両性界
面活性剤：
グリセリン高級脂肪酸エステル化物のリン酸エステルアミン塩などのリン酸エステル塩
型両性界面活性剤；
などが挙げられるが、これら帯電防止剤に限定されることはない。
これら帯電防止剤は１種あるいは２種以上の組み合わせでもよい。帯電防止剤の添加量
は、通常、プロピレン系重合体組成物（Ａ）１００質量部に対して、３００〜３００００
ｐｐｍ、好ましくは５００〜２５０００ｐｐｍである。帯電防止剤の添加量が３００ｐｐ
ｍ未満では、得られる二軸延伸ポリプロピレン積層フィルムを電子写真用記録シートとし
て用いた際に印刷時に電子写真用記録シートが帯電しやすくなり、とくに両面印刷する際
に電子写真用記録シートが重送を起こす虞がある。一方、３００００ｐｐｍを超えると、
得られる電子写真用記録シートの耐水性が損なわれる虞がある。プロピレン系重合体組成
物（Ａ）に上記範囲で帯電防止剤を添加することにより、得られる電子写真用記録シート
の表面層の表面固有抵抗値を１×１０7 〜１×１０13Ωの範囲にすることができる。
【００１５】
＜プロピレン重合体（ａ１）＞
本発明に係る二軸延伸ポリプロピレンフィルム基材層を構成するプロピレン重合体（ａ
１）は、一般にポリプロピレンの名称で製造・販売されているポリオレフィン樹脂であり
、通常、密度が０．８９０〜０．９３０ｇ／ｃｍ3 、ＭＦＲ（ＡＳＴＭ  Ｄ１２３８  荷
重２１６０ｇ、温度２３０℃）が０．５〜６０ｇ／１０分、好ましくは０．５〜１０ｇ／
１０分、より好ましくは１〜５ｇ／１０分のプロピレンの単独重合体、若しくはプロピレ
ンと、他の少量、例えば、２モル％以下のα−オレフィン、例えば、エチレン、１−ブテ
ン、１−ヘキセン、１−オクテン等とのランダム共重合体である。
また、これらプロピレン重合体（ａ１）は、１種あるいは２種以上の重合体からなる組
成物、例えば、分子量の異なるプロピレンの単独重合体とプロピレン・α−オレフィンラ
ンダム共重合体との組成物であってもよい。これらの中でも、プロピレンの単独重合体、
若しくは１モル％以下のランダム共重合体でアイソタクテシティの高い重合体、特にはプ
ロピレンの単独重合体が高剛性で且つ耐熱性に優れた二軸延伸ポリプロピレン積層フィル
ムが得られるので好ましい。
このプロピレン重合体（ａ１）は、無機化合物粉末（ａ２）とブレンドされて二軸延伸
されて、本発明の二軸延伸ポリプロピレン積層フィルムの二軸延伸フィルム基材層を形成
する。
【００１６】
＜無機化合物粉末（ａ２）＞
本発明に係る無機化合物粉末（ａ２）とは、炭酸カルシウム、クレー（カオリン）、焼
成クレー、タルク、シリカ、ゼオライト、硫酸バリウム、硫酸アルミニウム、酸化チタン
等の粉末で、通常、平均粒径が５μｍ以下、好ましくは０．１〜１．５μｍの範囲のもの
である。これら無機化合物粉末の中でも、炭酸カルシウム及び酸化チタンが、むらのない
白色度に優れた二軸延伸ポリプロピレン積層フィルムが得られる点で好ましい。
また、炭酸カルシウム、好ましくは炭酸カルシウムと酸化チタンを併用することにより
、密度が０．５０〜０．９０ｇ／ｃｍ3 、より好ましくは０．５５〜０．８５ｇ／ｃｍ3 
、光線透過率が１０〜５５％、好ましくは１２〜５０％の二軸延伸ポリプロピレン積層フ
ィルムが得られる。上記炭酸カルシウムは、好ましくは平均粒径が０．５〜５μｍ、より
好ましくは１〜１．５μｍの範囲にある。また、その最大粒子径は、好ましくは５μｍ以
下である。なお、炭酸カルシウムの粒径は、レーザー回折散乱法にて測定した値である。
プロピレン重合体（ａ１）に添加する炭酸カルシウム及び酸化チタンを併用する場合は
その配合量は、炭酸カルシウムが好ましくは０．５〜２０質量％、より好ましくは１〜１
５質量％であり、酸化チタンが好ましくは１〜１０質量％、より好ましくは１．５〜１０
質量％である〔プロピレン重合体（ａ１）＋炭酸カルシウム＋酸化チタン＝１００質量％
〕。
炭酸カルシウムの配合量が０．５質量％未満では、得られる二軸延伸ポリプロピレン積
層フィルムの隠蔽性が劣る虞があり、一方、２０質量％を越えると二軸延伸ポリプロピレ
ン積層フィルムの外観が損なわれる虞がある。また、酸化チタンの配合量が１質量％未満
では、得られる二軸延伸ポリプロピレン積層フィルムの隠蔽性、白色度がやや劣る虞があ
り、一方、１０質量％を越えると二軸延伸ポリプロピレン積層フィルムの外観が損なわれ
る虞がある。
また本発明に係る炭酸カルシウムは、好ましくは粒径が３μｍ以下の炭酸カルシウム粒
子が、炭酸カルシウム全体の８０質量％（８０％累積頻度粒径）以上、好ましくは９０質
量％（９０％累積頻度粒径）以上占める粒度分布を有する。かかる粒度分布と平均粒径と
を有する炭酸カルシウムを用いると、炭酸カルシウム粒子によるフィルム内のボイドの大
きさが均一となるため、むらのない隠蔽力ならびに白色度に優れるフィルムが得られる。
また、フィルム内ボイドの大きさが均一でかつ、隠蔽力、白色度に優れたフィルムを得
るために、使用する炭酸カルシウムの水分が０．５質量％以下であることがより好ましい
。炭酸カルシウムの水分は、ＪＩＳ  Ｋ  ５１０１に準じて測定した値である。
さらに、本発明に係る炭酸カルシウムは、その粒子表面を、例えば高級脂肪酸、好まし
くは炭素原子数１０〜２８の高級脂肪酸で表面処理されていてもよい。かかる高級脂肪酸
でその粒子表面が処理されていることにより、炭酸カルシウムの２次凝集による異物、フ
ィッシュアイ等の発生を防止することができ、良好な外観を呈する二軸延伸ポリプロピレ
ン積層フィルムが得られる。
高級脂肪酸としては、具体的には、デカン酸、ウンデカン酸、ラウリン酸、トリデシル
酸、ミリスチン酸、ペンタデシル酸、パルミチン酸、ヘプタデシル酸、ステアリン酸、ノ
ナデカン酸、アラキン酸、ベヘン酸、リグノセリン酸、セロチン酸、ヘプタコサン酸等の
飽和高級脂肪酸［ＣＨ3 （ＣＨ2)ｎＣＯＯＨ、ｎ＝８〜２６］；オレイン酸（ｃｉｓ）、
エライジン酸（ｔｒａｎｓ）、セトレイン酸、エルカ酸（ｃｉｓ）、ブラシジン酸（ｔｒ
ａｎｓ）、リノール酸、リノレン酸、アラキドン酸等の不飽和高級脂肪酸等が挙げられ、
中でも、飽和高級脂肪酸、特にステアリン酸が好ましい。
上記酸化チタンは、好ましくは平均粒子径が０．１〜０．５μｍの範囲にある。酸化チ
タンは、チタンホワイトとも呼ばれており、ルチル型とアナターゼ型があるが、ルチル型
が隠蔽力に優れるので好ましい。また、本発明にかかる酸化チタンは、その表面がアルミ
ナ処理されているものを用いると、得られる二軸延伸ポリプロピレン積層フィルムの外観
が優れ、さらにＬ＊値が９０以上の二軸延伸ポリプロピレン積層フィルムを用いた電子写
真用記録シートは、高級感が出ると共に、濃淡のある画像を記録する際に、濃淡がより明
確に表現出来る点で好ましい。Ｌ＊値とは、白紙上にフィルム１０枚を重ね合わせ、Ｓｐ
ｅｃｔｒｏ  Ｅｙｅ（Ｇｒｅｔａｇ  Ｍａｃｂｅｔｈ社製）を使用して測定した値である
。なお、酸化チタンの粒子径は、光散乱法により測定した値である。
【００１７】
［エチレン系重合体組成物（Ｂ）］
本発明に係るエチレン系重合体組成物（Ｂ）は、後述するプロピレン系重合体（ｂ１）８０〜５５質量％、高密度ポリエチレン（ｂ２）５〜２５質量％及び低密度ポリエチレン（ｂ３）１５〜４０質量％（ｂ１＋ｂ２＋ｂ３＝１００質量％）の範囲にある組成物であり、前記プロピレン重合体組成物（Ａ）から得られる二軸延伸ポリプロピレンフィルム基材層の表面層を形成する組成物である。
かかるエチレン系重合体組成物（Ｂ）は、通常、示差走査熱量計（ＤＳＣ）に基づく結晶融解曲線から求められるピーク温度（Ｔｐ）が、低温側から低密度ポリエチレン（ｂ３）、高密度ポリエチレン（ｂ２）及びプロピレン系重合体（ｂ１）に相当する、９５〜１２５℃、１２０〜１３８℃及び１２５〜１７０℃の範囲にそれぞれ一個〜複数個有する。
エチレン系重合体組成物（Ｂ）のＭＦＲ（メルトフローレート；ＡＳＴＭ  Ｄ−１２３
荷重；２１６０ｇ、温度;２３０℃）はフィルム形成能を有する限りとくに限定されないが、通常０．５〜２０ｇ／１０分、好ましくは２〜１０ｇ／１０分の範囲にある。
本発明に係るエチレン系重合体組成物（Ｂ）は、上記プロピレン系重合体（ｂ１）、高密度ポリエチレン（ｂ２）及び低密度ポリエチレン（ｂ３）の三成分を含むものであり、何れか一成分が欠けた組成物を表面層とした場合は、トナー密着性に劣る場合がある。
本発明に係わるエチレン系重合体組成物（Ｂ）の成分の一つであるプロピレン系重合体（ｂ１）として、プロピレン単独重合体（ｂ１−１）とプロピレン・α−オレフィンランダム共重合体（ｂ１−２）を併用することにより、よりトナー密着性に優れた表面層が得られるので好ましい。プロピレン単独重合体（ｂ１−１）とプロピレン・α−オレフィンランダム共重合体（ｂ１−２）を併用する場合は、その比率［（ｂ１−１）／（ｂ１−２）：重量比］は、好ましくは９５／５〜６０／４０の範囲にある。
本発明に係るエチレン系重合体組成物（Ｂ）は、得られる電子写真用記録シートの耐熱性の観点から、プロピレン系重合体（ｂ１）が主成分であり、且つプロピレン系重合体（ｂ１）においても、プロピレン単独重合体（ｂ１−１）が主成分であることが好ましい。
本発明に係るエチレン系重合体組成物（Ｂ）は、本発明に係る二軸延伸ポリプロピレン積層フィルムを製造する際に、プロピレン系重合体（ｂ１）、高密度ポリエチレン（ｂ２）及び低密度ポリエチレン（ｂ３）を所望の割合でドライブレンド等により混合して成形機に投入してもよいし、予め、溶融混練して用いてもよい。また、一連の重合系で、プロピレン系重合体（ｂ１）、高密度ポリエチレン（ｂ２）及び低密度ポリエチレン（ｂ３）を重合してエチレン系重合体組成物（Ｂ）としてもよいし、これら方法を組み合わせてもよい。
本発明に係るエチレン系重合体組成物（Ｂ）あるいはエチレン系重合体組成物（Ｂ）に含まれる成分であるプロピレン系重合体（ｂ１）、高密度ポリエチレン（ｂ２）及び低密度ポリエチレン（ｂ３）には、耐熱安定剤、耐候安定剤、紫外線吸収剤、滑剤、スリップ剤、核剤、ブロッキング防止剤、無機化合物粉末、帯電防止剤、防曇剤、顔料、染料等の通常ポリオレフィンに添加されることが知られている各種添加剤を、本発明の目的を損なわない範囲で添加してもよい。
【００１８】
＜プロピレン系重合体（ｂ１）＞
本発明に係るエチレン系重合体組成物（Ｂ）に含まれる成分の一つであるプロピレン系
重合体（ｂ１）は、プロピレンの単独重合体（ｂ１−１）、プロピレンとエチレン、１−
ブテン、１−ヘキセン、１−オクテン等の他のα−オレフィンとのランダム共重合体ある
いはブロック共重合体（ｂ１−２）である。プロピレン系重合体（ｂ１）は、単独でも二
種以上の重合体を用いてもよいが、好ましくはプロピレン単独重合体（ｂ１−１）とプロ
ピレン・α―オレフィンランダム共重合体（ｂ１−２）とを用いることが好ましい。
プロピレン単独重合体（ｂ１−１）は、通常、ＤＳＣに基づく結晶融解曲線から求めら
れるピーク温度（Ｔｐ）を１６０〜１７０℃の範囲に有する。
プロピレン・α―オレフィンランダム共重合体（ｂ１−２）としては、好ましくは、Ｄ
ＳＣに基づく結晶融解曲線から求められるピーク温度（Ｔｐ）を１２５〜１５８℃の範囲
に有する。
本発明に係るプロピレン系重合体（ｂ１）のＭＦＲ（メルトフローレート；ＡＳＴＭ  
Ｄ−１２３８  荷重２１６０ｇ、温度２３０℃）は後述の高密度ポリエチレン（ｂ２）及
び低密度ポリエチレン（ｂ３）と混合した組成物がフィルム形成能を有する限りとくに限
定はされないが、通常０．５〜２０ｇ／１０分、好ましくは２〜１０ｇ／１０分の範囲に
ある。
【００１９】
＜高密度ポリエチレン（ｂ２）＞
本発明に係るエチレン系重合体組成物（Ｂ）に含まれる成分の一つである高密度ポリエ
チレン（ｂ２）は、エチレンの単独重合体若しくはエチレンとプロピレン、１−ブテン、
１−ペンテン、１−ヘキセン、１−オクテン、４−メチル−１−ペンテン等の他のα−オ
レフィンとの共重合体で、通常、密度が０．９４５〜０．９７０ｇ／ｃｍ3 のエチレン系
重合体であり、一般的に高密度ポリエチレン（ＨＤＰＥ）として製造・販売されているも
の、若しくは重合系で得られるものである。
高密度ポリエチレン（ｂ２）は、通常、ＤＳＣに基づく結晶融解曲線から求められるピ
ーク温度（Ｔｐ）を１２０〜１３８℃の範囲に有する。
本発明に係わる高密度ポリエチレン（ｂ２）のＭＦＲ（メルトフローレート；ＡＳＴＭ
Ｄ−１２３８  荷重２１６０ｇ、温度１９０℃）は、前述のプロピレン系重合体（ｂ１
）及び後述の低密度ポリエチレン（ｂ３）と混合した組成物がフィルム形成能を有する限
りとくに限定はされないが、通常、０．１〜５０ｇ／１０分、好ましくは０．２〜３５ｇ
／１０分の範囲にある。
【００２０】
＜低密度ポリエチレン（ｂ３）＞
本発明に係るエチレン系重合体組成物（Ｂ）に含まれる成分の一つである低密度ポリエ
チレン（ｂ３）は、エチレンの単独重合体若しくはエチレンとプロピレン、１−ブテン、
１−ペンテン、１−ヘキセン、１−オクテン、４−メチル−１−ペンテン等の他のα−オ
レフィンとの共重合体で、通常、密度が０．９０５〜０．９３５ｇ／ｃｍ3 のエチレン系
重合体であり、一般的に高圧法低密度ポリエチレン（ＨＰ−ＬＤＰＥ）及び線状低密度ポ
リエチレン（ＬＬＤＰＥ）として製造・販売されているもの、若しくは重合系で得られる
ものである。
低密度ポリエチレン（ｂ３）は、通常、ＤＳＣに基づく結晶融解曲線から求められるピ
ーク温度（Ｔｐ）を９５〜１２５℃の範囲に有する。
本発明に係る低密度ポリエチレン（ｂ３）のＭＦＲ（メルトフローレート；ＡＳＴＭ  
Ｄ−１２３８  荷重２１６０ｇ、温度１９０℃）は前述のプロピレン系重合体（ｂ１）及
び前述の高密度ポリエチレン（ｂ２）と混合した組成物がフィルム形成能を有する限りと
くに限定はされないが、通常、０．１〜５０ｇ／１０分、好ましくは０．２〜３５ｇ／１
０分の範囲にある。
【００２１】
［電子写真用記録シート］
本発明の電子写真用記録シートは、プロピレン重合体（ａ１）に無機化合物粉末（ａ２
）を添加してなるプロピレン重合体組成物（Ａ）から得られる二軸延伸ポリプロピレンフ
ィルム基材層の片面に、プロピレン系重合体（ｂ１）、高密度ポリエチレン（ｂ２）及び
低密度ポリエチレン（ｂ３）を含むエチレン系重合体組成物（Ｂ）から得られる表面層が
形成されてなり、好ましくは、表面層の表面粗さ（三次元中心面平均粗さ；ＳＲａ）が０
．２〜０．６μｍ、光沢度が７〜６０％及び表面固有抵抗値が１×１０7 〜１×１０13Ω
の範囲にあり、且つ二軸延伸ポリプロピレン積層フィルムの光線透過率が１０〜５５％及
び密度が０．５〜０．９ｇ／ｃｍ3 の範囲にある二軸延伸ポリプロピレン積層フィルムか
らなる。
【００２２】
本発明の電子写真用記録シートの二軸延伸ポリプロピレンフィルム基材層の他の片面（
エチレン系重合体組成物（Ｂ）から得られる表面層が形成されていない面；裏面層）は、
とくに限定はされず、基材層のままでもよいが、二軸延伸ポリプロピレン積層フィルムの
製造のし易さ、得られる二軸延伸ポリプロピレン積層フィルムの取り扱いのし易さ及び電
子写真用記録シートとして用いる際、あるいは電子写真用記録シートの裏面に紙などを貼
り合せる際の作業性などから、裏面層を形成させておくことが好ましい。かかる裏面層を
構成する重合体はフィルム形成能がある限り、とくに限定はされず、前記、二軸延伸ポリ
プロピレンフィルム基材層を構成する成分であるプロピレン重合体（ａ１）あるいはエチ
レン系重合体組成物（Ｂ）などを用いることができる。
【００２３】
表面層の表面粗さは光沢度と関係があり、表面粗さが０．６μｍを超える電子写真用記
録シートは、トナーの転写効率が低下し、画像の欠陥となることがある。全光線透過率が
５５％を超える電子写真用記録シートは、隠蔽性が劣り、裏面画像が透けて見えることが
ある。密度が０．５０ｇ／ｃｍ3 未満の電子写真用記録シートは成形が極めて不安定とな
り、延伸時に切断したり、幅方向での物性にバラツキが生じたりして、均質な電子写真用
記録シートが得られない虞があり、一方、密度が０．９０ｇ／ｃｍ3 を超える電子写真用
記録シートは、耐折れ割れ性が低下する虞がある。
本発明の電子写真用記録シートは、少なくとも片面、即ち、画像が形成されるエチレン
系重合体組成物（Ｂ）から得られる表面層を表面に有する限り、前記二軸延伸ポリプロピ
レン積層フィルムのみの構成であっても、その厚みあるいは用途によって芯材層と貼り合
わせた構成であってもよい。
【００２４】
前記二軸延伸ポリプロピレン積層フィルムのみからなる電子写真用記録シートは、通常
、基材層の厚さは４０〜３８０μｍ、好ましくは４５〜２８０μｍ、表面層の厚さは０．
５〜５０μｍ、好ましくは２〜４０μｍ、裏面層を有する場合は、裏面層の厚さは０．５
〜５０μｍ、好ましくは１〜４０μｍで、全層の厚さは４０〜４００μｍ、好ましくは５
０〜３００μｍの範囲にある。表面層の厚さが０．５μｍ未満の場合は、トナーの密着性
が低下する虞がある。一方、表面層の厚さが５０μｍ以上の場合は、電子写真用記録シー
トとして用いる際に、プリンターの定着ロールで貼り付きを生じる虞がある。また厚さが
４００μｍを越えると、得られた電子写真用記録シートの厚みが過大となり、画質の低下
やプリンターの用紙供給部に供給される枚数が減少する不都合が生じ、また経済的にも不
利となる。
【００２５】
前記二軸延伸ポリプロピレン積層フィルムを紙基材などの芯材層の片面あるいは両面に
貼り合わせて用いる場合は、通常、基材層の厚さは１０〜６５μｍ、好ましくは１５〜５
０μｍ、表面層の厚さは０．５〜１５μｍ、好ましくは２〜１０μｍ、裏面層を有する場
合は、裏面層の厚さは０．５〜１５μｍ、好ましくは１〜１０μｍで、全層の厚さは１５
〜８０μｍ、好ましくは２５〜６０μｍの範囲にある。全層の厚さが１５μｍ未満では、
機械的、熱的強度が不十分となり、定着ロールの熱による貼り付きの原因となる虞がある
。
本発明における表面層の粗さは、小坂研究所製、三次元表面粗さ測定器ＳＥ−３０ＫＳ
と解析装置ＴＤＡ−２１で測定し、平均粗さを求めた値（三次元中心面平均粗さＳＲａ）
である。
【００２６】
本発明の電子写真用記録シートは、エチレン系重合体組成物（Ｂ）から得られる表面層
は耐水性、トナー密着性に優れ、且つ、印刷層の画質も良好であるので、とくに表面処理
を行う必要はないが、トナー密着性を更に改良するために表面層上にポリエステル樹脂や
スチレン系樹脂等のトナー成分と親和性の高い樹脂を塗布してもよいが、塗布剤の種類に
よっては耐水性が低下する虞がある。
本発明の電子写真用記録シートは、エチレン系重合体組成物（Ｂ）から得られる表面層
を有しているので、二軸延伸ポリプロピレンフィルム基材層であるプロピレン重合体組成
物（Ａ）に帯電防止剤を添加して、表面層の表面固有抵抗値を１×１０7 〜１×１０13Ω
、好ましくは１×１０8 〜１×１０12Ωの範囲にすることができる。表面層を形成する重
合体をプロピレン系重合体（ｂ１）のみ、あるいはプロピレン系重合体（ｂ１）に高密度
ポリエチレン（ｂ２）を加えた重合体組成物を表面層とした場合は、基材層に帯電防止剤
を添加しても表面層の表面固有抵抗値が１×１０13Ω以下にならない虞がある。
表面電気抵抗値が、１×１０7 Ω未満の電子写真用記録シート場合は、トナー転写中に
表面が定着ロールなど導電性部材に接触したとき、転写電流のバランスが崩れるためトナ
ー転写効率が低下する虞がある。一方、１×１０13Ωを超える場合は、電子写真用記録シ
ート同士が、静電気による密着により、給紙時に重送が発生しやすくなる虞がある。
本発明の電子写真用記録シートは、表面層の表面固有抵抗値が１×１０7 〜１×１０13
Ωの範囲にある限り、表面層上にとくに帯電防止剤を塗布する必要がない。
【００２７】
本発明の電子写真用記録シートに用いられる芯材層としては、セルロースパルプを主成
分とする上質紙、コート紙、アート紙、キャスト塗被紙等の紙類、少なくとも一方に熱可
塑性樹脂層を設けたラミネート紙等の加工紙等の紙基材が好ましく用いられる。このうち
、コート紙やアート紙が芯材層としては、特に好ましい。上質紙では、紙表面の粗さが、
貼合後の二軸延伸ポリプロピレン積層フィルムの表面層の高平滑な外観を損なう場合があ
る。キャスト塗被紙では、そのキャスト塗被層の有無の表裏差が定着時にカールの発生原
因となりうる場合がある。ラミネート紙は、定着時の熱履歴により塗工層や熱可塑性樹脂
層が膨れや二軸延伸ポリプロピレン積層フィルムの剥がれの原因となる場合がある。芯材
層は通常５０〜２００μｍの厚さを有することが好ましい。厚さが５０μｍ未満であると
、二軸延伸ポリプロピレン積層フィルムと貼り合わせてなる電子写真用記録シートの機械
的強度が不十分となり、かつ変形に対する反発力が不十分となり、印画の際に生じる電子
写真用記録シートのカールを十分に防止できないことがある。また厚さが２００μｍを越
えると、電子写真用記録シートの厚みが増加しプリンターの用紙供給部に供給される枚数
が減少する不都合や、芯材層の凹凸による画質の低下や転写シートの風合いが劣ることが
ある。
【００２８】
本発明の電子写真用記録シートは、必要に応じて片面あるいは両面をコロナ処理、火炎
処理等の表面処理をしてもよい。また、用途により、ヒートシール性を付与するために高
圧法低密度ポリエチレン、線状低密度ポリエチレン、結晶性あるいは低結晶性のエチレン
と炭素数３〜１０のα−オレフィンとのランダム共重合体あるいはプロピレンとエチレン
若しくは炭素数４以上のα−オレフィンとのランダム共重合体、ポリブテン、エチレン・
酢酸ビニル共重合体等の低融点のポリマーを単独あるいはそれらの組成物からなるフィル
ムを裏面層に積層してもよい。さらに、他の物質との接着性を向上させるために、延伸フ
ィルムの表面をイミン、ウレタン等の接着剤でアンカー処理してもよいし、無水マレイン
酸変性ポリオレフィンを積層してもよい。
【００２９】
＜電子写真用記録シートの製造方法＞
本発明の電子写真用記録シートは、例えば、基材層となるプロピレン重合体組成物（Ａ
）、表面層となるエチレン系重合体組成物（Ｂ）及び必要に応じて裏面層となる重合体と
を、自体公知の方法で共押出し成形して得た多層シートを、同時二軸延伸法あるいは逐次
二軸延伸法等の二軸延伸フィルム成形方法によって面倍率（縦方向×横方向）で通常４５
〜６５倍、好ましくは５０〜６０倍に延伸することにより得られうる。
面倍率が４５倍未満の場合は、二軸延伸ポリプロピレンフィルム基材層の剛性及び耐熱
性が上がらず、電子写真用記録シートとして用いた際に、記録シートが熱により収縮する
虞がある。
一方、面倍率が６５倍を超える電子写真用記録シートは、延伸時にフィルムが切断する
虞があり、安定した品質の電子写真用記録シートが得られない虞がある。
【００３０】
本発明の電子写真用記録シートの成形方法を逐次二軸延伸法で製造する場合の具体例を
説明すると、縦方向に７０〜１４０℃、好ましくは９０〜１２０℃の温度で、４．５〜７
．５倍、好ましくは５〜７倍の範囲で延伸後、次いで横方向に１２０〜１９０℃、好まし
くは１４０〜１８０℃の温度範囲で、７〜１２倍、好ましくは８〜１１倍で且つ面倍率（
縦方向×横方向）で４５〜６５倍、好ましくは５０〜６０倍に延伸した後、１１０〜１８
０℃、好ましくは１２５〜１７０℃の温度範囲で熱固定することにより得られる。
縦方向の延伸温度が７０℃未満では、多層シートが均一に延伸されない虞があり、一方
、１４０℃を超える場合は、フィルム内に空隙を形成し難い虞がある。また、縦方向の延
伸倍率が４．５倍未満では多層シートが均一に延伸されない虞があり、７．５倍を超える
場合はフィルム成形性が低下する虞がある。
横方向の延伸温度が１２０℃未満では、多層シートが均一に延伸されない虞があり、１
９０℃を超える場合は、フィルム内に空隙を形成しにくい虞がある。また、横方向の延伸
倍率が７倍未満では多層シートが均一に延伸されない虞があり、１２倍を超えるとフィル
ム成形性が低下する虞がある。
【００３１】
さらに熱固定温度が１１０℃未満では、電子写真用記録シートにカールが生じ、加工適
性が低下する虞があり、１８０℃を超えると、フィルム内に空隙を形成し難い虞がある。
芯材層を有する電子写真用記録シートを得るには、前記二軸延伸ポリプロピレン積層フ
ィルムと芯材とを種々公知の方法で貼り合わせうる。芯材層の片面あるいは両面に、二軸
延伸ポリプロピレン積層フィルムを貼り合わせる（接着・積層する）方法としては、特に
限定されるものではないが、ウェットラミネート法、エキストルージョンラミネート法、
ドライラミネート法、ワックスラミネート法等の公知の技術が用いられる。なお一般的に
はドライラミネート法が広く用いられており、このとき使用される高分子樹脂としてはポ
リエーテル系、ポリエステル系などの高分子接着成分にポリイソシアネート系、エポキシ
系等の硬化剤を配合したものが用いられることが多い。接着剤の塗工量は、１〜３０ｇ／
ｍ2 の範囲が望ましく、また、カールバランスを保つために、芯材層の表面層及び裏面層
の接着剤の塗工量を同一にするのが好ましい。高画質化のためにエキストルージョンラミ
ネート法も好ましく用いられる。芯材層を有する電子写真用記録シートの厚さは、通常、
１００〜５００μｍの範囲にあることが好ましい。
【実施例】
【００３２】
次に実施例を挙げて本発明をさらに具体的に説明するが、本発明はその技術思想を超え
ない限り、これらの実施例に制約されるものではない。なお、本実施例において、特に断
りがない限り、「％」及び「部」は、溶剤に関するものを除き、「質量％」及び「質量部
」を意味する。
【００３３】
＜物性値の評価＞
実施例及び比較例における物性値等は、以下の評価方法により求めた値である。
（１）曇り度（ヘイズ）（％）
Ｈａｚｅ  Ｍｅｔｅｒ（日本電色工業社製  ＮＤＨ−３００Ａ）を使用して、二軸延伸
積層ポリプロピレンフィルム１枚の光線透過率をＪＩＳ  Ｋ  ７１０５に準拠して測定し
た。
（２）光線透過率（％）
Ｈａｚｅ  Ｍｅｔｅｒ（日本電色工業社製  ＮＤＨ−３００Ａ）を使用して、二軸延伸
積層ポリプロピレンフィルム１枚の光線透過率をＪＩＳ  Ｋ  ７１０５に準拠して測定し
た。
（３）光沢度（％）
Ｈａｚｅ  Ｍｅｔｅｒ（日本電色工業社製  ＶＧＳ−１Ｄ−３００Ａ）を使用して、入
射角６０°でＪＩＳ  Ｋ  ７１０５に準拠して測定した。
（４）表面粗さ（μｍ）
三次元表面粗さ測定器（小坂研究所製  ＳＥ−３０ＫＳ）及び解析装置（小坂研究所製
ＴＤＡ−２１）を使用して三次元中心面平均粗さＳＲａを測定した。
（５）密度（ｇ／ｃｍ3 ）
フィルムの厚さ及び１ｍ2 当たりの質量を測定することにより算出した。
（６）表面固有抵抗（Ω）
アドバンテスト社製デジタル超高抵抗／微少電流計Ｒ８３４０Ａ、レジスティビティ・
チェンバＲ１２７０４を用いＪＩＳ  Ｋ  ６９１１に準じ測定した。
（７）色調（−）
白紙上に二軸延伸ポリプロピレン積層フィルム１０枚を重ね合わせ、Ｓｐｅｃｔｒｏ  
Ｅｙｅ（Ｇｒｅｔａｇ  Ｍａｃｂｅｔｈ社製）を使用してＬ＊値を測定した。
（８）融解ピーク温度（℃）
重合体約５ｍｇを秤量し、ＴＡインスツルメント社製の示差走査熱量計（ＤＳＣ  Ｑ１
００）を用いて、昇温速度；１０℃／分で２４０℃まで昇温し、２４０℃で５分間保持し
た後、降温速度；１０℃／分で−５０℃まで冷却し、再度、昇温速度；１０℃／分で−５
０℃〜２４０℃まで昇温したときの融解曲線を測定し、かかる融解曲線からピ−ク温度（
Ｔｐ）を求めた。
（９）電子写真適性〔電子写真用記録シートの記録適性の評価〕
電子写真用記録シートを、２３℃、５０％ＲＨに１０時間保存した後、Ａ４サイズにて
カラーレーザープリンターＬＢＰ２４１０（キヤノン社製）を用いてＩＳＯ標準画像「名
称：Ｎ３Ａ  果物かご」の出力を行い、走行性、画質再現性及び折り割れを以下の方法で
評価した。
（イ）走行性
○：１０枚連続に印刷して、紙詰まりなし
×：１０枚連続に印刷して、重送や紙詰まりが発生
（ロ）画質再現性
○：原画像の再現状態が良
×：トナー転写不良により原画像を再現していない
（ハ）耐折り割れ性
受像面が凸になるように一旦、折り目をつけ、その後、折り目を開き、折り筋に沿って
指で擦り、トナー層の剥離を観察する。
○：トナー層の剥離がない
×：トナー層の剥離がある
（１０）耐水性
水１ｍｌを受像面上に滴下し、１分間後、ぬれた部分を指で擦る。トナーの剥がれの程
度を下記の評価基準で目視評価した。
○：トナー剥がれが無い。
×：トナー剥がれがある。
【００３４】
実施例１
＜基材層：プロピレン重合体組成物（Ａ）層＞
プロピレン単独重合体（a １−１）：プロピレン単独重合体（ＰＰ−１；融点：１６２
℃、ＭＦＲ：２．０ｇ／１０分）に、耐熱安定剤として、テトラキス［メチレン−３−（
３’，５’−ジ−ｔ−ブチル−４’ヒドロキシフェニル）プロピオネート］メタン（日本
チバガイギー社製品  製品名「イルガノックス１０１０」）１０００ｐｐｍ及びステアリ
ン酸カルシウム（日本油脂製）１０００ｐｐｍを加えたプロピレン単独重合体。
前記プロピレン単独重合体（a １−１）及び前記プロピレン単独重合体（a １−１）に
炭酸カルシウム粉末［平均粒子径：１．２μｍ、最大粒子径：５μｍ、９０％累積頻度粒
径が２．５μｍ、水分量：４００ｐｐｍ以下（カールフィッシャー法、２００℃で測定）
］を混練して得た炭酸カルシウム組成物をドライブレンドして、プロピレン単独重合体（
ａ１−１）を９７．２％及び炭酸カルシウムを２．８％含むプロピレン重合体組成物（Ａ
−１）を用意した。なお、プロピレン重合体組成物には、プロピレン重合体組成物１００
質量部に対して、帯電防止剤として、アルキルジエタノールアミン脂肪酸エステルを主な
成分とする帯電防止剤の混合物を８５００ｐｐｍ加えた。
＜表面層及び裏面層：エチレン系重合体組成物（Ｂ）層＞
プロピレン単独重合体成分（ｂ１−１−１；ＭＦＲ：２０ｇ／１０分、Ｔｐ：１６０℃
）：４０％、プロピレン・エチレン・１−ブテンランダム共重合体成分（ｂ１−２−１；
ＭＦＲ：７ｇ／１０分、Ｔｐ：１３９．７℃）：２０％、高密度ポリエチレン成分（ｂ２
−１；ＭＦＲ：０．３３ｇ／１０分、密度：０．９６４ｇ／ｃｍ3 、Ｔｐ：１２８．１℃
）：１０％及び高圧法低密度ポリエチレン成分（ｂ３−１；ＭＦＲ：０．３５ｇ／１０分
、密度：０．９１９ｇ／ｃｍ3 、Ｔｐ：１０９．８℃）：３０％からなり、耐熱安定剤と
して、テトラキス［メチレン−３−（３’，５’−ジ−ｔ−ブチル−４’ヒドロキシフェ
ニル）プロピオネート］メタン（日本チバガイギー社製品  製品名「イルガノックス１０
１０」）１０００ｐｐｍ及びステアリン酸カルシウム（日本油脂製）１０００ｐｐｍを含
むエチレン系重合体組成物（Ｂ−１）（Ｔｐ：１０９．８℃、１２８．１℃及び１５６．
８℃、ＭＦＲ：４．５ｇ／１０分）を用意した。
＜二軸延伸ポリプロピレン積層フィルムの製造＞
表面層及び裏面層としてエチレン系重合体組成物（Ｂ−１）及び基材層としてプロピレ
ン重合体組成物（Ａ−１）を、表面層／基材層／裏面層の押出比が（１／１２／１．５）
になるように各々スクリュー押出機を用いて溶融し、マルチマニホールドタイプＴ−ダイ
を用いて押出し、冷却ロール上にて急冷し、厚さ約１．５ｍｍの多層シートを得た。この
シートを１１０℃で加熱しフィルムの流れ方向（縦方向）に５．０倍延伸した。この５．
０倍延伸したシートを１６０℃で加熱し、流れ方向に対して直交する方向（横方向）に１
０倍延伸（面倍率；５０倍）して、基材層の厚さ：２９μｍ、表面層の厚さ：３．６μｍ
及び裏面層の厚さ：２．４μｍ（合計厚さ：３５μｍ）の二軸延伸ポリプロピレン積層フ
ィルムを得た。二軸延伸ポリプロピレン積層フィルムの表面層及び裏面層には、コロナ処
理を施した。得られた二軸延伸ポリプロピレン積層フィルムの物性等を前記記載の方法で
測定した。
次いで得られた二軸延伸ポリプロピレン積層フィルムを、厚さ６７μｍの上質紙（ＯＫ
上質紙５２．３ｇ／ｍ2 、王子製紙製）の両面に、ポリウレタン系接着剤（商標：ＡＤ−
５９３、東洋モートン社製）を用いて、接着剤量として塗工量５ｇ／ｍ2 で貼り合わせて
電子写真用記録シートを得た。得られた電子写真用記録シートの物性等を前記記載の方法
で測定した
評価結果を表１に示す。
【００３５】
実施例２
基材層用のプロピレン重合体組成物として、実施例１で用いたプロピレン単独重合体（
ａ１−１）及び炭酸カルシウム組成物並びに実施例１で用いたプロピレン単独重合体（ａ
１−１）にアルミナ処理されたルチル型酸化チタン［平均粒子径：０．２μｍ、水分量：
４００ｐｐｍ以下（カールフィッシャー法、２００℃で測定）］を混練した酸化チタン組
成物をドライブレンドし、プロピレン単独重合体（ａ１−１）を９２．７％、炭酸カルシ
ウムを３．０％及び酸化チタンを４．３％含むプロピレン重合体組成物（Ａ−２）を用い
、表面層／基材層／裏面層の押出比を（２／３１．５／１．５）となるようにする以外は
、実施例１と同様に行い基材層の厚さ：３１．５μｍ、表面層の厚さ：２．０μｍ及び裏
面層の厚さ：１．５μｍ（合計厚さ：３５μｍ）の二軸延伸積層ポリプロピレンフィルム
及び上質紙と貼り合わせた電子写真用記録シートを得た。
評価結果を表１に示す。
【００３６】
実施例３
基材層用のプロピレン重合体組成物として、実施例１で用いたプロピレン重合体組成物
（Ａ−１）に代えて、プロピレン単独重合体（ａ１−１）を９４．０％、炭酸カルシウム
を３．０％及び酸化チタンを３．０％含むプロピレン重合体組成物（Ａ−３）を用い、裏
面層用の重合体として、実施例１で用いたエチレン系重合体組成物（Ｂ−１）に代えて、
プロピレン単独重合体（ＰＰ−１；ＭＦＲ：３ｇ／１０分、Ｔｐ：１５８℃）を用い、表
面層／基材層／裏面層の押出比を（０．５／５．１／０．４）となるようにする以外は、
実施例１と同様に行い基材層の厚さ：２５．５μｍ、表面層の厚さ：２．５μｍ及び裏面
層の厚さ：２．０μｍ（合計厚さ：３０μｍ）の二軸延伸積層ポリプロピレンフィルム及
び上質紙と貼り合わせた電子写真用記録シートを得た。
評価結果を表１に示す。
【００３７】
実施例４
基材層用のプロピレン重合体組成物として、実施例１で用いたプロピレン重合体組成物
（Ａ−１）に代えて、プロピレン単独重合体（ａ１−１）を８４．１％、炭酸カルシウム
を１１．５％及び酸化チタンを４．４％含むプロピレン重合体組成物（Ａ−４）を用い、
裏面層用の重合体として、実施例１で用いたエチレン系重合体組成物（Ｂ−１）に代えて
、プロピレン単独重合体（ＰＰ−１；ＭＦＲ：３ｇ／１０分、Ｔｐ：１５８℃）を用い、
表面層／基材層／裏面層の押出比を（１．１／１４．５／１．１）となるようにする以外
は、実施例１と同様に行い基材層の厚さ：２１．７μｍ、表面層の厚さ：１．６５μｍ及
び裏面層の厚さ：１．６５μｍ（合計厚さ：２５μｍ）の二軸延伸積層ポリプロピレンフ
ィルム及び上質紙と貼り合わせた電子写真用記録シートを得た。
評価結果を表１に示す。
【００３８】
実施例５
基材層用のプロピレン重合体組成物として、実施例１で用いたプロピレン重合体組成物
（Ａ−１）に代えて、プロピレン単独重合体（ａ１−１）を８３．８％、炭酸カルシウム
を１２．０％及び酸化チタンを４．２％含むプロピレン重合体組成物（Ａ−５）を用い、
表面層用の重合体として、実施例１で用いたエチレン系重合体組成物（Ｂ−１）に実施例
１で用いた炭酸カルシウム粉末を３％添加した組成物を用い、且つ実施例１で用いた裏面
層用の重合体として、実施例１で用いたエチレン系重合体組成物（Ｂ−１）に代えて、プ
ロピレン単独重合体（ＰＰ−１；ＭＦＲ：３ｇ／１０分、Ｔｐ：１５８℃）を用い、表面
層／基材層／裏面層の押出比を（１．５／１０／１）となるようにする以外は、実施例１
と同様に行い基材層の厚さ：２０μｍ、表面層の厚さ：３．０μｍ及び裏面層の厚さ：２
．０μｍ（合計厚さ：２５μｍ）の二軸延伸積層ポリプロピレンフィルム及び上質紙と貼
り合わせた電子写真用記録シートを得た。
評価結果を表１に示す。
【００３９】
実施例６
基材層用のプロピレン重合体組成物として、実施例１で用いたプロピレン重合体組成物
（Ａ−１）に代えて、プロピレン単独重合体（ａ１−１）を７５．０％、炭酸カルシウム
を２０．０％及び酸化チタンを５．０％含むプロピレン重合体組成物（Ａ−６）を用い、
裏面層用の重合体として、実施例１で用いたエチレン系重合体組成物（Ｂ−１）に代えて
、プロピレン単独重合体（ＰＰ−１；ＭＦＲ：３ｇ／１０分、Ｔｐ：１５８℃）を用い、
表面層／基材層／裏面層の押出比を（８／１７／８）となるようにする以外は、実施例１
と同様に行い基材層の厚さ：７７．２μｍ、表面層の厚さ：３６．４μｍ及び裏面層の厚
さ：３６．４μｍ（合計厚さ：１５０μｍ）の二軸延伸積層ポリプロピレンフィルムから
なる電子写真用記録シートを得た。
評価結果を表１に示す。
【００４０】
比較例１
基材層用のプロピレン重合体組成物として、実施例１で用いたプロピレン重合体組成物
（Ａ−１）に代えて、プロピレン単独重合体（ａ１−１）を８６．８％、炭酸カルシウム
を６．０％及び酸化チタンを７．２％含むプロピレン重合体組成物（Ａ−６）を用い、表
面層及び裏面層用の重合体として、実施例１で用いたエチレン系重合体組成物（Ｂ−１）
に代えて、プロピレン単独重合体（ＰＰ−１；ＭＦＲ：３ｇ／１０分、Ｔｐ：１５８℃）
を用い、表面層／基材層／裏面層の押出比を（１／１８／１）となるようにする以外は、
実施例１と同様に行い基材層の厚さ：２７．０μｍ、表面層の厚さ：１．５μｍ及び裏面
層の厚さ：１．５μｍ（合計厚さ：３０μｍ）の二軸延伸積層ポリプロピレンフィルム及
び上質紙と貼り合わせた電子写真用記録シートを得た。
評価結果を表１に示す。
【００４１】
比較例２
基材層用のプロピレン重合体組成物として、実施例１で用いたプロピレン重合体組成物
（Ａ−１）に代えて、プロピレン単独重合体（ａ１−１）を８８．０％、炭酸カルシウム
を６．０％及び酸化チタンを６．０％含むプロピレン重合体組成物（Ａ−７）を用い、表
面層用の重合体として、実施例１で用いたエチレン系重合体組成物（Ｂ−１）に代えて、
プロピレン単独重合体成分（ｂ１−１−２；Ｔｐ：１６０℃）：４０％、プロピレン・エ
チレンランダム共重合体成分（ｂ１−２−２；Ｔｐ：１３５．３℃）：３０％及び低密度
ポリエチレン成分（ｂ３−２；密度：０．９１９ｇ／ｃｍ3 、Ｔｐ：１０９．８℃）：３
０％からなる重合体組成物（Ｃ−１；Ｔｐ：１０９．０℃、１４４．３℃及び１５２．５
℃、ＭＦＲ：５．０ｇ／１０分）を用い、且つ、裏面層用の重合体として、実施例１で用
いたエチレン系重合体組成物（Ｂ−１）に代えて、プロピレン単独重合体（ＰＰ−１；Ｍ
ＦＲ：３ｇ／１０分、Ｔｐ：１５８℃）を用い、表面層／基材層／裏面層の押出比を（１
．５／１２．５／１）となるようにする以外は、実施例１と同様に行い基材層の厚さ：２
５．０μｍ、表面層の厚さ：３．０μｍ及び裏面層の厚さ：２．０μｍ（合計厚さ：３０
μｍ）の二軸延伸積層ポリプロピレンフィルム及び上質紙と貼り合わせた電子写真用記録
シートを得た。
評価結果を表１に示す。
【００４２】
比較例３
基材層用のプロピレン重合体組成物として、実施例１で用いたプロピレン重合体組成物
（Ａ−１）に代えて、プロピレン単独重合体（ａ１−１）を８３．８％、炭酸カルシウム
を１２．０％及び酸化チタンを４．２％含むプロピレン重合体組成物（Ａ−８）を用い、
表面層用の重合体として、実施例１で用いたエチレン系重合体組成物（Ｂ−１）に代えて
、プロピレン単独重合体成分（ＰＰ−１；ＭＦＲ：３ｇ／１０分、Ｔｐ：１５８℃）を９
６．５％及び高密度ポリエチレン成分（ｂ２−２；ＭＦＲ：５．２ｇ／１０分、密度：０
．９６８ｇ／ｃｍ3 、Ｔｐ：１３４．９℃）を３．５％含むエチレン系重合体組成物を用
い、且つ、裏面層用の重合体として、実施例１で用いたエチレン系重合体組成物（Ｂ−１
）に代えて、プロピレン単独重合体（ＰＰ−１；ＭＦＲ：３ｇ／１０分、Ｔｐ：１５８℃
）を用い、表面層／基材層／裏面層の押出比を（１．５／１０／１）となるようにする以
外は、実施例１と同様に行い基材層の厚さ：２０．０μｍ、表面層の厚さ：３．０μｍ及
び裏面層の厚さ：２．０μｍ（合計厚さ：２５μｍ）の二軸延伸積層ポリプロピレンフィ
ルム及び上質紙と貼り合わせた電子写真用記録シートを得た。
評価結果を表１に示す。
【００４３】
【表１】
0004662824.tif 000002
表１の記載から明らかなように、プロピレン系重合体（ｂ１）、高密度ポリエチレン（
ｂ２）及び低密度ポリエチレン（ｂ３）を含むエチレン系重合体組成物（Ｂ）から得られ
る表面層を有する二軸延伸ポリプロピレン積層フィルムからなることを特徴とする電子写
真用記録シート（実施例１〜６）は、隠蔽性を有し、表面層の光沢度が低く、表面粗さも
良好で、且つ表面固有抵抗値も１×１０13Ω以下を示し、走行性、画質再現性及び耐折り
割れ性に優れ、耐水性も良好である。また、二軸延伸ポリプロピレンフィルム基材層を構
成するプロピレン重合体組成物（Ａ）として、炭酸カルシウム粉末と酸化チタン粉末を添
加した組成物を用いた電子写真用記録シート（実施例２〜６）は、さらに隠蔽性が良好で
、光沢度も低く、且つ白色度に優れている。
一方、表面層がプロピレン系重合体のみからなる電子写真用記録シート（比較例１）、
プロピレン系重合体と低密度ポリエチレンからなる表面層を有する電子写真用記録シート
（比較例２）及びプロピレン系重合体と高密度ポリエチレンからなる表面層を有する電子
写真用記録シート（比較例３）は、何れも、耐折り割れ性に劣っている。さらに、プロピ
レン系重合体のみからなる表面層を有する電子写真用記録シート（比較例１）及びプロピ
レン系重合体と高密度ポリエチレンからなる表面層を有する電子写真用記録シート（比較
例３）は、光沢度が高く、且つ帯電防止剤を基材層に添加しても表面固有抵抗値が１．８
〜２．７×１０15Ωと走行性や画質再現性にも劣ることが明らかである。
【産業上の利用可能性】
【００４４】
本発明の電子写真用記録シートは、電子写真方法を用いた記録方式により記録するため
のシートとして極めて有用である。また、本発明の電子写真用記録シートは、特に電子写
真プリンターの用紙に限らず、凸版印刷、グラビア印刷、フレキソ印刷、溶剤型オフセッ
ト印刷、紫外線硬化型オフセット印刷などにも有効に適用することができる。また、本発
明の電子写真用記録シートは、シートのまま記録する方式の印刷にも、ロール状の輪転方
式の印刷にも適用することができる。
本発明の電子写真用記録シートに印刷された印刷物は、耐水性に優れており、かかる特
徴を活かして、屋外、冷凍食品関連での宣伝用ポスター、看板、標識、タグや、使用方法
や注意書きを記した製造管理用カードに利用することができる。